(57)【要約】【課題】半導体装置を小型化することが可能な、厚さの薄い接着剤層付半導体チップの製造方法を提供すること。【解決手段】一方面上に回路を有する半導体ウェハの他方面上に溶媒を含む接着剤組成物を塗布する塗布工程と、接着剤組成物の前記溶媒を除去して接着剤層を形成する接着剤層形成工程と、接着剤層を形成した半導体ウェハを切断して接着剤層付半導体チップを得る切断工程と、を備え、接着剤組成物は、（Ａ）熱可塑性樹脂、（Ｂ）熱硬化性樹脂、（Ｃ）加熱により除去することが可能な前記溶媒、及び無機フィラーを含み、無機フィラーの含有量が、（Ａ）熱可塑性樹脂１００質量部に対して、１〜１０００質量部である、接着剤層付半導体チップの製造方法。【選択図】なし【特許請求の範囲】
【請求項１】
一方面上に回路を有する半導体ウェハの他方面上に溶媒を含む接着剤組成物を塗布する塗布工程と、
前記接着剤組成物の前記溶媒を除去して接着剤層を形成する接着剤層形成工程と、
前記接着剤層を形成した前記半導体ウェハを切断して接着剤層付半導体チップを得る切断工程と、
を備え、
前記接着剤組成物は、（Ａ）熱可塑性樹脂、（Ｂ）熱硬化性樹脂、（Ｃ）加熱により除去することが可能な前記溶媒、及び無機フィラーを含み、
前記無機フィラーの含有量が、（Ａ）熱可塑性樹脂１００質量部に対して、１〜１０００質量部である、接着剤層付半導体チップの製造方法。
【請求項２】
前記接着剤組成物は、Ｅ型粘度計を用いて２７℃で測定される粘度が１０００ｍＰａ・ｓ以下である、請求項１に記載の製造方法。
【請求項３】
前記接着剤組成物は更に（Ｄ）着色剤を含む、請求項１又は２に記載の製造方法。
【請求項４】
前記（Ａ）熱可塑性樹脂は分子中にイミド骨格を持つ化合物を含む、請求項１〜３のいずれか一項に記載の製造方法。
【請求項５】
前記（Ａ）熱可塑性樹脂のガラス転移温度（Ｔｇ）は１０〜１００℃である、請求項１〜４のいずれか一項に記載の製造方法。
【請求項６】
前記接着剤層は１〜５μｍの厚さを有する、請求項１〜５のいずれか一項に記載の製造方法。
【請求項７】
前記接着剤層の３０℃におけるタック強度は０．９８Ｎ以下である、請求項１〜６のいずれか一項に記載の製造方法。
【請求項８】
請求項１〜７のいずれか一項に記載の製造方法によって得られる接着剤層付半導体チップを有する半導体装置。
【発明の詳細な説明】
【技術分野】
【０００１】
本発明は、接着剤層付半導体チップの製造方法及び半導体装置に関する。
【背景技術】
【０００２】
複数個のチップを積層するスタックパッケージ型の半導体が、メモリーなどの用途に使用されている。このスタックパッケージは年々薄型化の方向にあり、近年では５０μｍ以下のチップが使用されるようになってきた。
【０００３】
従来このような半導体装置を製造する際にはウェハを５０μｍ程度の厚さに加工し、このウェハの回路裏面にフィルム状の接着剤を貼付けた後、チップと接着剤をダイシングによって切断する方法が用いられてきた。
【０００４】
しかしながら、厚さ５μｍ以下のフィルム状の接着剤を作製することは困難であり、また、厚さの薄いフィルムはウェハへの貼付けが困難である。そのため、小型の半導体装置を作製することが困難であった。
【発明の概要】
【発明が解決しようとする課題】
【０００５】
本発明は上記のような事情に鑑みてなされたものであり、半導体装置を小型化することが可能な、厚さの薄い接着剤層付半導体チップの製造方法、及びこの製造方法により得られる接着剤層付半導体チップを有する半導体装置を提供することを目的とする。
【課題を解決するための手段】
【０００６】
本発明は、一方面上に回路を有する半導体ウェハの他方面上に溶媒を含む接着剤組成物を塗布する塗布工程と、接着剤組成物の前記溶媒を除去して接着剤層を形成する接着剤層形成工程と、接着剤層を形成した前記半導体ウェハを切断して接着剤層付半導体チップを得る切断工程と、を備える、接着剤層付半導体チップの製造方法を提供する。
【０００７】
この製造方法により、厚さが５μｍ以下の接着剤層を備える接着剤層付半導体チップを製造することが可能となる。
【０００８】
接着剤組成物は、Ｅ型粘度計を用いて２７℃で測定される粘度が１０００ｍＰａ・ｓ以下であることがより好ましい。このような粘度であれば、半導体ウェハの回路裏面に塗布する接着剤組成物を均一かつ所定の厚さにすることが可能である。
【０００９】
接着剤組成物は、（Ａ）熱可塑性樹脂、（Ｂ）熱硬化性樹脂、（Ｃ）加熱により除去することが可能な上記の溶媒を含むことがより好ましく、更に（Ｄ）着色剤を含んでもよい。着色剤を含有することにより、厚さの薄い接着剤層を容易に見分けることが可能となり、また、ボイドなどの不良部分の確認が容易となり、作業性が向上する。
【００１０】
（Ａ）熱可塑性樹脂は、分子中にイミド骨格を持つ化合物を含むことがより好ましい。これにより、接着剤層の密着性を高めることができる。
【００１１】
（Ａ）熱可塑性樹脂のガラス転移温度（Ｔｇ）は１０〜１００℃であることがより好ましい。これにより、回路にダメージを与えることなく、接着剤層付半導体チップを被着体に加熱圧着することが可能となる。
【００１２】
接着剤層は１〜５μｍの厚さを有することがより好ましい。これにより、従来よりも更に厚さの薄い接着剤層付半導体チップを得ることができる。
【００１３】
接着剤層の３０℃におけるタック強度は０．９８Ｎ以下であることがより好ましい。このような接着剤層を有する半導体チップは、接着剤層の粘着性が適切であるため、取扱い性、ダイシング時の破断性、ダイシング後のダイシングシートとのはく離性、ダイシング後のピックアップ性が良好である。
【００１４】
本発明はまた、上記の製造方法により得られる接着剤層付半導体チップを有する半導体装置を提供する。本発明の接着剤層付半導体チップを有することにより、半導体装置を小型化することが可能である。
【発明の効果】
【００１５】
本発明により、厚さの薄い接着剤層付半導体チップの製造方法、及びこの製造方法により得られる接着剤層付半導体チップを有する半導体装置が提供される。
【図面の簡単な説明】
【００１６】
【図１】バックグラインドテープが積層された半導体ウェハの回路裏面を研削する工程を示す図である。
【図２】バックグラインドテープが積層された接着剤層付半導体ウェハを示す断面図である。
【図３】（ａ）は、バックグラインドテープが積層された接着剤層付半導体ウェハにダイシングテープを積層した状態を示す断面図である。（ｂ）は、（ａ）の状態からバックグラインドテープをはく離した状態を示す断面図である。
【図４】（ａ）、（ｂ）は、切断工程の一実施形態を示す断面図である。
【図５】本発明の半導体装置の一実施形態を示す断面図である。
【図６】本発明の半導体装置の一実施形態を示す断面図である。
【発明を実施するための形態】
【００１７】
以下、本発明の好適な実施形態について詳細に説明するが、本発明は以下の実施形態に限定されるものではない。なお、図面の説明において同一要素には同一符号を付し、重複する説明を省略する。また、図面は理解を容易にするため一部を誇張して描いており、寸法比率は説明のものとは必ずしも一致しなくてもよい。
【００１８】
本実施形態の製造方法は、一方面上に回路を有する半導体ウェハの他方面上に溶媒を含む接着剤組成物を塗布する塗布工程と、接着剤組成物の前記溶媒を除去して接着剤層を形成する接着剤層形成工程と、接着剤層を形成した前記半導体ウェハを切断して接着剤層付半導体チップを得る切断工程と、を有する。以下、各工程の詳細を説明する。
【００１９】
塗布工程において、半導体ウェハの回路裏面に接着剤組成物を塗布する。本明細書において、半導体ウェハの回路が形成された面を回路面（一方面）といい、その裏面を回路裏面（他方面）という。
【００２０】
半導体ウェハとしては、周知の製造方法で表面に種々の半導体素子を集積して回路が形成されたものが好適に用いられる。半導体ウェハは、回路裏面を機械的に研削して厚さを薄く（薄厚化）したものでもよい。この切削は、例えば、図１に示すように、半導体ウェハの回路面１２上にはく離可能な粘着テープ（バックグラインドテープ２０）を積層した後、回路裏面１４を裏面研削装置（バックグラインダ３０）で所定の厚さに研削することにより行われる。
【００２１】
塗布工程は、ワニス状の接着剤組成物を、半導体ウェハ１０の回路裏面１４にスピンコート、印刷法又はインクジェット法などで塗布することにより行う。
【００２２】
続いて、図２に示すように、接着剤層形成工程において、半導体ウェハ１０の回路裏面１４に塗布した接着剤組成物の溶媒を除去して接着剤層４０を形成する。溶媒の除去は、特に制限されないが、例えば加熱により行うことができる。以上の工程により、接着剤層付半導体ウェハ５０が得られる。
【００２３】
続いて、切断工程において、接着剤層付半導体ウェハ５０をダイシングにより切断し、個々の接着剤層付半導体チップ７０に個片化する。切断工程は周知の方法で行われてよいが、例えば次のようにして行うことができる。
【００２４】
図３（ａ）に示すように、はく離可能な粘着剤テープ（ダイシングテープ６０）を、接着剤層付半導体ウェハ５０の接着剤層４０の上に積層し、図３（ｂ）に示すように、バックグラインドテープ２０をはく離する。このとき、まず、接着剤層４０にダイシングテープ６０を積層し、その後、バックグラインドテープ２０をはく離することが好ましい。これによって、薄膜化したウェハのクラックを防ぐことが可能となり、また、薄膜化したウェハが反ることを防ぐことができる。
【００２５】
続いて、図４（ａ）に示すように、周知の方法により、接着剤層付半導体ウェハ５０をダイシングラインに沿って切断し、個々の接着剤層付半導体チップ７０に個片化する。接着剤層付半導体チップ７０は、半導体チップ１６と接着剤層４０とからなる。
【００２６】
接着剤層付半導体チップ７０への個片化は、図４（ｂ）に示すように、ダイシングテープ６０を積層せずに、接着剤層付半導体ウェハ５０をダイシングラインに沿って切断することによって行ってもよい。以上のようにして、接着剤層付半導体チップ７０を得ることができる。
【００２７】
その後、個々の接着剤層付半導体チップ７０をダイシングテープ６０又はバックグラインドテープ２０からはく離することにより、接着剤層付半導体チップ７０を得ることができる。例えば、ピックアップ装置を用いることで、接着剤層付半導体チップ７０をピックアップし、被着体に接着することができる。
【００２８】
図５は、本実施形態の半導体装置を示す断面図である。図５に示す半導体装置２００は、接着剤層付半導体チップ７０が、接着剤層４０を介して支持部材１００に接着され、接着剤層付半導体チップ７０の接続端子（図示せず）がワイヤ８０を介して外部接続端子（図示せず）と電気的に接続され、更に、封止材１１０によって封止された構成を有している。
【００２９】
図６は、別の実施形態の半導体装置を示す断面図である。図６に示す半導体装置２１０は、一段目の接着剤層付半導体チップ７０ａが接着剤層４０ａを介して端子９０が形成された支持部材１００に接着され、接着剤層付半導体チップ７０ａの上に接着剤層付半導体チップ７０ｂが接着剤層４０ｂを介して接着され、全体が封止材１１０によって封止された構成を有している。接着剤層付半導体チップ７０ａ及び接着剤層付半導体チップ７０ｂの接続端子（図示せず）は、それぞれワイヤ８０を介して外部接続端子（図示せず）と電気的に接続されている。
【００３０】
図５に示す半導体装置は、接着剤層付半導体チップ７０を支持部材１００に載せ、加熱圧着して両者を接着させ（加熱圧着工程）、その後ワイヤボンディング工程、及び必要に応じて封止材による封止工程などの工程を経ることにより製造することができる。
【００３１】
図６に示す半導体装置は、接着剤層付半導体チップ７０ａ及び７０ｂを支持部材１００に載せ、加熱圧着して接着させ、その後ワイヤボンディング工程、必要に応じて封止材による封止工程などの工程を経ることにより製造することができる。
【００３２】
続いて、本実施形態の接着剤層付半導体チップの製造方法において好適に用いられる接着剤組成物を説明する。
【００３３】
接着剤組成物は、（Ａ）熱可塑性樹脂（Ｂ）熱硬化性樹脂（Ｃ）加熱により除去することが可能な溶剤を含むことが好ましい。
【００３４】
（Ａ）熱可塑性樹脂は、特に限定されるものではなく、例えば、ポリイミド樹脂、ポリアミド樹脂、ポリアミドイミド樹脂、ポリエーテルイミド樹脂、ポリウレタンイミド樹脂、ポリウレタンアミドイミド樹脂、シロキサンポリイミド樹脂、ポリエステルイミド樹脂、又はそれらの共重合体の他、フェノキシ樹脂、ポリスルホン樹脂、ポリエ−テルスルホン樹脂、ポリフェニレンサルファイド樹脂、ポリエステル樹脂、ポリエ−テルケトン樹脂、重量平均分子量が１０万〜１００万の（メタ）アクリル共重合体などからなる群から選ばれる少なくとも一つ以上の樹脂であり、中でも分子中にイミド骨格を持つ熱可塑性樹脂が密着性が高くなる点で他の樹脂よりも好ましく、その中でもポリイミド樹脂が更に好ましく用いられる。
【００３５】
上記のポリイミド樹脂は、例えば、テトラカルボン酸二無水物とジアミンを公知の方法で縮合反応させて得ることができる。すなわち、有機溶媒中で、テトラカルボン酸二無水物とジアミンを等モル又は、必要に応じて、前記の組成比を、テトラカルボン酸二無水物の合計１．０ｍｏｌに対して、ジアミンの合計０．５〜２．０ｍｏｌ、好ましくは、０．８〜１．０ｍｏｌの範囲で調整（各成分の添加順序は任意）し、反応温度８０℃以下、好ましくは０〜６０℃で付加反応させる。反応が進行するにつれ反応液の粘度が徐々に上昇し、ポリイミドの前駆体であるポリアミド酸が生成する。なお、接着剤組成物の諸特性の低下を抑えるため、上記の酸二無水物は無水酢酸で再結晶精製処理されることが好ましい。
【００３６】
なお、前記のテトラカルボン酸二無水物とジアミンの組成比については、テトラカルボン酸二無水物の合計１．０ｍｏｌに対して、ジアミンの合計が２．０ｍｏｌを超えると、得られるポリイミド樹脂中に、アミン末端のポリイミドオリゴマーの量が多くなる一方で、前記ジアミンの合計が０．５ｍｏｌを下回ると、酸末端のポリイミドオリゴマーの量が多くなり、ポリイミド樹脂の重量平均分子量が過度に低くなり、接着剤層の耐熱性などの特性が低下傾向にあるため、好ましくない。テトラカルボン酸二無水物とジアミンの組成比を上記の範囲内で調整することによって、ポリイミド樹脂の分子量を調整することができる。
【００３７】
使用する酸二無水物は、使用前に、モノマーの融点よりも１０〜２０℃低い温度で１２時間以上、加熱乾燥する、又は無水酢酸で再結晶精製処理することが好ましく、原料の純度の指標として、示差走査熱量測計（ＤＳＣ）による吸熱開始温度と吸熱ピーク温度の差が１０℃以内であることが好ましい。なお、上記の吸熱開始温度及び吸熱ピーク温度とは、例えば、ＤＳＣ（パーキンエルマー社製ＤＳＣ−７型）を用いて、サンプル量５ｍｇ、昇温速度５℃／ｍｉｎ、測定雰囲気：窒素、の条件で測定したときの値を用いることができる。
【００３８】
なお、上記ポリアミド酸は、５０〜８０℃の温度で加熱して解重合させることによって、その分子量を調整することもできる。
【００３９】
ポリイミド樹脂は、上記反応物（ポリアミド酸）を脱水閉環させて得ることができる。脱水閉環は、加熱処理する熱閉環法と、脱水剤を使用する化学閉環法で行うことができる。
【００４０】
ポリイミド樹脂の原料として用いられるテトラカルボン酸二無水物としては特に制限は無く、例えば、ピロメリット酸二無水物、３，３’、４，４’−ビフェニルテトラカルボン酸二無水物、２，２’、３，３’−ビフェニルテトラカルボン酸二無水物、２，２−ビス（３，４−ジカルボキシフェニル）プロパン二無水物、２，２−ビス（２，３−ジカルボキシフェニル）プロパン二無水物、１，１−ビス（２，３−ジカルボキシフェニル）エタン二無水物、１，１−ビス（３，４−ジカルボキシフェニル）エタン二無水物、ビス（２，３−ジカルボキシフェニル）メタン二無水物、ビス（３，４−ジカルボキシフェニル）メタン二無水物、ビス（３，４−ジカルボキシフェニル）スルホン二無水物、３，４，９，１０−ペリレンテトラカルボン酸二無水物、ビス（３，４−ジカルボキシフェニル）エーテル二無水物、ベンゼン−１，２，３，４−テトラカルボン酸二無水物、３，４，３’，４’−ベンゾフェノンテトラカルボン酸二無水物、２，３，２’，３’−ベンゾフェノンテトラカルボン酸二無水物、３，３，３’，４’−ベンゾフェノンテトラカルボン酸二無水物、１，２，５，６−ナフタレンテトラカルボン酸二無水物、１，４，５，８−ナフタレンテトラカルボン酸二無水物、２，３，６，７−ナフタレンテトラカルボン酸二無水物、１，２，４，５−ナフタレンテトラカルボン酸二無水物、２，６−ジクロロナフタレン−１，４，５，８−テトラカルボン酸二無水物、２，７−ジクロロナフタレン−１，４，５，８−テトラカルボン酸二無水物、２，３，６，７−テトラクロロナフタレン−１，４，５，８−テトラカルボン酸二無水物、フェナンスレン−１，８，９，１０−テトラカルボン酸二無水物、ピラジン−２，３，５，６−テトラカルボン酸二無水物、チオフェン−２，３，５，６−テトラカルボン酸二無水物、２，３，３’，４’−ビフェニルテトラカルボン酸二無水物、３，４，３’，４’−ビフェニルテトラカルボン酸二無水物、２，３，２’，３’−ビフェニルテトラカルボン酸二無水物、ビス（３，４−ジカルボキシフェニル）ジメチルシラン二無水物、ビス（３，４−ジカルボキシフェニル）メチルフェニルシラン二無水物、ビス（３，４−ジカルボキシフェニル）ジフェニルシラン二無水物、１，４−ビス（３，４−ジカルボキシフェニルジメチルシリル）ベンゼン二無水物、１，３−ビス（３，４−ジカルボキシフェニル）−１，１，３，３−テトラメチルジシクロヘキサン二無水物、ｐ−フェニレンビス（トリメリテート無水物）、エチレンテトラカルボン酸二無水物、１，２，３，４−ブタンテトラカルボン酸二無水物、デカヒドロナフタレン−１，４，５，８−テトラカルボン酸二無水物、４，８−ジメチル−１，２，３，５，６，７−ヘキサヒドロナフタレン−１，２，５，６−テトラカルボン酸二無水物、シクロペンタン−１，２，３，４−テトラカルボン酸二無水物、ピロリジン−２，３，４，５−テトラカルボン酸二無水物、１，２，３，４−シクロブタンテトラカルボン酸二無水物、ビス（エキソ−ビシクロ〔２，２，１〕ヘプタン−２，３−ジカルボン酸二無水物、ビシクロ−〔２，２，２〕−オクト−７−エン−２，３，５，６−テトラカルボン酸二無水物、２，２−ビス（３，４−ジカルボキシフェニル）プロパン二無水物、２，２、−ビス〔４−（３，４−ジカルボキシフェニル）フェニル〕プロパン二無水物、２，２−ビス（３，４−ジカルボキシフェニル）ヘキサフルオロプロパン二無水物、２，２、−ビス〔４−（３，４−ジカルボキシフェニル）フェニル〕ヘキサフルオロプロパン二無水物、４，４’−ビス（３，４−ジカルボキシフェノキシ）ジフェニルスルフィド二無水物、１，４−ビス（２−ヒドロキシヘキサフルオロイソプロピル）ベンゼンビス（トリメリット酸無水物）、１，３−ビス（２−ヒドロキシヘキサフルオロイソプロピル）ベンゼンビス（トリメリット酸無水物）、５−（２，５−ジオキソテトラヒドロフリル）−３−メチル−３−シクロヘキセン−１，２−ジカルボン酸二無水物、テトラヒドロフラン−２，３，４，５−テトラカルボン酸二無水物、４，４’，−オキシジフタル酸二無水物、下記一般式（Ｉ）で表されるテトラカルボン酸二無水物、下記構造式（ＩＩ）で表されるテトラカルボン酸二無水物などが挙げられる。
【００４１】
下記一般式（Ｉ）で表されるテトラカルボン酸二無水物は、例えば、無水トリメリット酸モノクロライド及び対応するジオールから合成することができ、具体的には１，２−（エチレン）ビス（トリメリテート無水物）、１，３−（トリメチレン）ビス（トリメリテート無水物）、１，４−（テトラメチレン）ビス（トリメリテート無水物）、１，５−（ペンタメチレン）ビス（トリメリテート無水物）、１，６−（ヘキサメチレン）ビス（トリメリテート無水物）、１，７−（ヘプタメチレン）ビス（トリメリテート無水物）、１，８−（オクタメチレン）ビス（トリメリテート無水物）、１，９−（ノナメチレン）ビス（トリメリテート無水物）、１，１０−（デカメチレン）ビス（トリメリテート無水物）、１，１２−（ドデカメチレン）ビス（トリメリテート無水物）、１，１６−（ヘキサデカメチレン）ビス（トリメリテート無水物）、１，１８−（オクタデカメチレン）ビス（トリメリテート無水物）などが挙げられる。これらの中でも、優れた耐湿信頼性を付与できる点で、４，４’，−オキシジフタル酸二無水物、又は下記構造式（ＩＩ）で示されるテトラカルボン酸二無水物が好ましい。上述のテトラカルボン酸二無水物は１種を単独で、又は２種類以上を組み合わせて使用することができる。
【００４２】
【化１】
2014225682.tif 000002
［式中、ｎは２〜２０の整数を示す。］
【００４３】
【化２】
2014225682.tif 000003
【００４４】
上記のポリイミド樹脂の原料として用いられるジアミンとしては特に制限はなく、例えば、ｏ−フェニレンジアミン、ｍ−フェニレンジアミン、ｐ−フェニレンジアミン、３，３’−ジアミノジフェニルエーテル、３，４’−ジアミノジフェニルエーテル、４，４’−ジアミノジフェニルエーテル、３，３’−ジアミノジフェニルメタン、３，４’−ジアミノジフェニルメタン、４，４’−ジアミノジフェニルエーテメタン、ビス（４−アミノ−３，５−ジメチルフェニル）メタン、ビス（４−アミノ−３，５−ジイソプロピルフェニル）メタン、３，３’−ジアミノジフェニルジフルオロメタン、３，４’−ジアミノジフェニルジフルオロメタン、４，４’−ジアミノジフェニルジフルオロメタン、３，３’−ジアミノジフェニルスルフォン、３，４’−ジアミノジフェニルスルフォン、４，４’−ジアミノジフェニルスルフォン、３，３’−ジアミノジフェニルスルフィド、３，４’−ジアミノジフェニルスルフィド、４，４’−ジアミノジフェニルスルフィド、３，３’−ジアミノジフェニルケトン、３，４’−ジアミノジフェニルケトン、４，４’−ジアミノジフェニルケトン、２，２−ビス（３−アミノフェニル）プロパン、２，２’−（３，４’−ジアミノジフェニル）プロパン、２，２−ビス（４−アミノフェニル）プロパン、２，２−ビス（３−アミノフェニル）ヘキサフルオロプロパン、２，２−（３，４’−ジアミノジフェニル）ヘキサフルオロプロパン、２，２−ビス（４−アミノフェニル）ヘキサフルオロプロパン、１，３−ビス（３−アミノフェノキシ）ベンゼン、１，４−ビス（３−アミノフェノキシ）ベンゼン、１，４−ビス（４−アミノフェノキシ）ベンゼン、３，３’−（１，４−フェニレンビス（１−メチルエチリデン））ビスアニリン、３，４’−（１，４−フェニレンビス（１−メチルエチリデン））ビスアニリン、４，４’−（１，４−フェニレンビス（１−メチルエチリデン））ビスアニリン、２，２−ビス（４−（３−アミノフェノキシ）フェニル）プロパン、２，２−ビス（４−（３−アミノフェノキシ）フェニル）ヘキサフルオロプロパン、２，２−ビス（４−（４−アミノフェノキシ）フェニル）ヘキサフルオロプロパン、ビス（４−（３−アミノエノキシ）フェニル）スルフィド、ビス（４−（４−アミノエノキシ）フェニル）スルフィド、ビス（４−（３−アミノエノキシ）フェニル）スルフォン、ビス（４−（４−アミノエノキシ）フェニル）スルフォン、３，３’−ジヒドロキシ−４，４’−ジアミノビフェニル、３，５−ジアミノ安息香酸などの芳香族ジアミン、１，３−ビス（アミノメチル）シクロヘキサン、２，２−ビス（４−アミノフェノキシフェニル）プロパン、下記一般式（ＩＩＩ）で表される脂肪族エーテルジアミンを含むことが好ましい。
【００４５】
【化３】
2014225682.tif 000004
［式中、Ｑ１、Ｑ２、及びＱ３は、各々独立に炭素数１〜１０のアルキレン基を示し、ｍは２〜８０の整数を示す。］
【００４６】
また、上記一般式（ＩＩＩ）で表されるジアミンとしては、具体的には下記構造式の脂肪族ジアミンが挙げられる。
【００４７】
【化４】
2014225682.tif 000005
【００４８】
上記一般式（ＩＩＩ）で表されるジアミンは、下記一般式（ＩＶ）の脂肪族エーテルジアミンであってもよい。
【００４９】
【化５】
2014225682.tif 000006
［式中、ｐは０〜８０の整数を示す。］
【００５０】
上記一般式（ＩＩＩ）で表されるジアミンは、下記一般式（Ｖ）の脂肪族ジアミンであってもよく、具体的には１，２−ジアミノエタン、１，３−ジアミノプロパン、１，４−ジアミノブタン、１，５−ジアミノペンタン、１，６−ジアミノヘキサン、１，７−ジアミノヘプタン、１，８−ジアミノオクタン、１，９−ジアミノノナン、１，１０−ジアミノデカン、１，１１−ジアミノウンデカン、１，１２−ジアミノドデカン、１，２−ジアミノシクロヘキサンなどであってもよい。
【００５１】
【化６】
2014225682.tif 000007
［式中、ｎは５〜２０の整数を示す。］
【００５２】
上記一般式（ＩＩＩ）で表されるジアミンは、下記一般式（ＶＩ）で表されるシロキサンジアミンであってもよく、下記一般式（ＶＩ）中、ｐが１のとき、１，１，３，３−テトラメチル−１，３−ビス（４−アミノフェニル）ジシロキサン、１，１，３，３−テトラフェノキシ−１，３−ビス（４−アミノエチル）ジシロキサン、１，１，３，３−テトラフェニル−１，３−ビス（２−アミノエチル）ジシロキサン、１，１，３，３−テトラフェニル−１，３−ビス（３−アミノプロピル）ジシロキサン、１，１，３，３−テトラメチル−１，３−ビス（２−アミノエチル）ジシロキサン、１，１，３，３−テトラメチル−１，３−ビス（３−アミノプロピル）ジシロキサン、１，１，３，３−テトラメチル−１，３−ビス（３−アミノブチル）ジシロキサン、１，３−ジメチル−１，３−ジメトキシ−１，３−ビス（４−アミノブチル）ジシロキサンなどが挙げられ、ｐが２のとき、１，１，３，３，５，５−ヘキサメチル−１，５−ビス（４−アミノフェニル）トリシロキサン、１，１，５，５−テトラフェニル−３，３−ジメチル−１，５−ビス（３−アミノプロピル）トリシロキサン、１，１，５，５−テトラフェニル−３，３−ジメトキシ−１，５−ビス（４−アミノブチル）トリシロキサン、１，１，５，５−テトラフェニル−３，３−ジメトキシ−１，５−ビス（５−アミノペンチル）トリシロキサン、１，１，５，５−テトラメチル−３，３−ジメトキシ−１，５−ビス（２−アミノエチル）トリシロキサン、１，１，５，５−テトラメチル−３，３−ジメトキシ−１，５−ビス（４−アミノブチル）トリシロキサン、１，１，５，５−テトラメチル−３，３−ジメトキシ−１，５−ビス（５−アミノペンチル）トリシロキサン、１，１，３，３，５，５−ヘキサメチル−１，５−ビス（３−アミノプロピル）トリシロキサン、１，１，３，３，５，５−ヘキサエチル−１，５−ビス（３−アミノプロピル）トリシロキサン、１，１，３，３，５，５−ヘキサプロピル−１，５−ビス（３−アミノプロピル）トリシロキサンなどのシロキサンジアミンが挙げられる。これらのジアミンは１種を単独で、又は２種類以上を組み合わせて使用することができる。
【００５３】
【化７】
2014225682.tif 000008
［式中、Ｑ４及びＱ９は各々独立に炭素数１〜５のアルキレン基又は置換基を有してもよいフェニレン基を示し、Ｑ５、Ｑ６、Ｑ７、及びＱ８は各々独立に炭素数１〜５のアルキル基、フェニル基又はフェノキシ基を示し、ｐは１〜５の整数を示す。］
【００５４】
また、上記のポリイミド樹脂は単独又は必要に応じて２種以上を混合（ブレンド）してもよい。
【００５５】
本実施形態の製造方法によって得られる接着剤層付半導体チップの接着剤層の被着体への圧着可能温度は、回路表面にダメージを与えない点から、２０〜１００℃が好ましく、２０〜８０℃がより好ましく、２０〜６０℃が更に好ましい。この温度での圧着を可能にするためには、接着剤層のガラス転移温度（Ｔｇ）が１０〜１００℃であることが好ましく、そのためには、ポリイミド樹脂のＴｇを１０〜１００℃に調整することが好ましく、１０〜６０℃がより好ましく、２０〜６０℃が更に好ましい。前記ポリイミド樹脂のＴｇが１００℃を超えると、圧着可能温度が１００℃を超える可能性が高くなる場合があり、Ｔｇが１０℃を下回ると、接着剤層表面の粘着力が強くなり、取り扱い性が悪くなる場合がある。
【００５６】
また、ポリイミド樹脂の組成を決定する際には、そのＴｇが１０〜１００℃となるように設計することが好ましく、ポリイミド樹脂の原料であるジアミンとして、下記一般式（ＶＩＩ）で表される脂肪族エーテルジアミンを用いることが好ましい。具体的には、ポリエーテルアミンＤ−２３０、Ｄ−４００、Ｄ−２０００（いずれも商品名、ＢＡＳＦ製）などのポリオキシアルキレンジアミンなどの脂肪族ジアミンが挙げられる。これらのジアミンは、全ジアミンの１〜８０モル％であることが好ましく、５〜６０モル％であることがより好ましい。１モル％を下回ると、低温接着性、熱時流動性を付与することが困難になる場合があり、８０モル％を超えると、ポリイミド樹脂のＴｇが低くなり過ぎて、接着剤層の取り扱い性が損なわれる場合がある。
【００５７】
【化８】
2014225682.tif 000009
［式中、ｐは０〜８０の整数を示す。］
【００５８】
上記のポリイミド樹脂の重量平均分子量は２００００〜１０００００の範囲内であることが好ましく、３００００〜８００００であることがより好ましく、３００００〜６００００であることが更に好ましい。重量平均分子量がこの範囲にあると、接着剤層を形成したときに良好な成膜性、可とう性、及び破断性を得ることができ、また、良好な熱時流動性を得ることができるため、ダイシング性と被着体に存在する段差への良好な埋込性を両立できる。上記の重量平均分子量が２００００より小さいと、膜形成性が悪くなる場合があり、また、靭性が小さくなる場合があり、１０００００を超えると、破断性と熱時流動性が低下する場合があり、ダイシング性、すなわちダイシング時の延性による切れ残りが増大したり、被着体の凹凸に対する埋め込み性が低下する場合がある。
【００５９】
上記ポリイミド樹脂のＴｇ、及び重量平均分子量を上記の範囲内とすることにより、被着体への圧着温度を低く抑え、回路面のダメージを抑制することができるだけでなく、半導体素子の反りの増大を抑制できる。また、ダイシング時の良好な切断性を確保できる。また、上記被着体が有機基板である場合、ダイボンディング時の加熱温度による有機基板の吸湿水分の気化を抑制でき、気化によるダイボンディング材層の発泡を抑制できる。
【００６０】
本明細書において、ガラス転移温度（Ｔｇ）とは、接着剤組成物をフィルム化した場合の主分散ピーク温度である。この主分散ピーク温度は、レオメトリックス製粘弾性アナライザーＲＳＡ−２を用いて、フィルムサイズ長さ３５ｍｍ×幅１０ｍｍ×厚さ４０μｍ、昇温速度５℃／分、周波数１Ｈｚ、測定温度−１５０〜３００℃の条件で測定し、Ｔｇ付近におけるｔａｎδピーク温度である。また、重量平均分子量とは、高速液体クロマトグラフィー（島津製作所製Ｃ−Ｒ４Ａ）を用いて、ポリスチレン換算で測定したときの重量平均分子量である。
【００６１】
上記の（Ｂ）熱硬化性樹脂は、熱により架橋反応を起こす反応性化合物からなる成分であれば特に限定されることはなく、例えば、エポキシ樹脂、シアネートエステル樹脂、マレイミド樹脂、アリルナジイミド樹脂、フェノール樹脂、ユリア樹脂、メラミン樹脂、アルキド樹脂、アクリル樹脂、不飽和ポリエステル樹脂、ジアリルフタレート樹脂、シリコーン樹脂、レゾルシノールホルムアルデヒド樹脂、キシレン樹脂、フラン樹脂、ポリウレタン樹脂、ケトン樹脂、トリアリルシアヌレート樹脂、ポリイソシアネート樹脂、トリス（２−ヒドロキシエチル）イソシアヌラートを含有する樹脂、トリアリルトリメリタートを含有する樹脂、シクロペンタジエンから合成された熱硬化性樹脂、芳香族ジシアナミドの三量化による熱硬化性樹脂などが挙げられる。これらの中でも、ポリイミド樹脂との組み合せにおいて、高温での優れた接着力を持たせることができる点で、エポキシ樹脂、マレイミド樹脂、及びアリルナジイミド樹脂が好ましい。なお、これら熱硬化性樹脂は１種を単独で、又は２種類以上を組み合わせて使用することができる。
【００６２】
上記の熱硬化性樹脂を使用する場合、その含有量は、低アウトガス性、フィルム形成性（靭性）、熱時流動性、さらには熱硬化による高温時の高い接着力を有効に付与できる点で、（Ａ）熱可塑性樹脂１００重量部に対して、１〜２００重量部が好ましく、１０〜１００重量部がより好ましい。
【００６３】
上記の熱硬化性樹脂の硬化のために、硬化剤や触媒を使用することができ、必要に応じて硬化剤と硬化促進剤、又は触媒と助触媒を併用することができる。上記硬化剤及び硬化促進剤の添加量、及び添加の有無については、後述する望ましい熱時流動性、及び硬化後の耐熱性を確保できる範囲で調整する。
【００６４】
好ましい熱硬化性樹脂の一つであるエポキシ樹脂としては、分子内に少なくとも２個のエポキシ基を含むものがより好ましく、硬化性や硬化物特性の点からフェノールのグリシジルエーテル型のエポキシ樹脂が極めて好ましい。このような樹脂としては、例えば、ビスフェノールＡ型（又はＡＤ型、Ｓ型、Ｆ型）のグリシジルエーテル、水添加ビスフェノールＡ型のグリシジルエーテル、エチレンオキシド付加体ビスフェノールＡ型のグリシジルエーテル、プロピレンオキシド付加体ビスフェノールＡ型のグリシジルエーテル、フェノールノボラック樹脂のグリシジルエーテル、クレゾールノボラック樹脂のグリシジルエーテル、ビスフェノールＡノボラック樹脂のグリシジルエーテル、ナフタレン樹脂のグリシジルエーテル、３官能型（又は４官能型）のグリシジルエーテル、ジシクロペンタジエンフェノール樹脂のグリシジルエーテル、ダイマー酸のグリシジルエステル、３官能型（又は４官能型）のグリシジルアミン、ナフタレン樹脂のグリシジルアミンなどが挙げられる。これらは１種を単独で、又は２種類以上を組み合わせて使用することができる。また、これらのエポキシ樹脂には不純物イオンである、アルカリ金属イオン、アルカリ土類金属イオン、ハロゲンイオン、特に塩素イオンや加水分解性塩素などを３００ｐｐｍ以下に低減した高純度品を用いることがエレクトロマイグレーション防止や金属導体回路の腐食防止のために好ましい。
【００６５】
（Ｂ）熱硬化性樹脂として上記のエポキシ樹脂を使用する場合には、必要に応じて硬化剤を使用することもできる。硬化剤としては、例えば、フェノール系化合物、脂肪族アミン、脂環族アミン、芳香族ポリアミン、ポリアミド、脂肪族酸無水物、脂環族酸無水物、芳香族酸無水物、ジシアンジアミド、有機酸ジヒドラジド、三フッ化ホウ素アミン錯体、イミダゾール類、第３級アミンなどが挙げられ、これらの中でもフェノール系化合物が好ましく、分子中に少なくとも２個のフェノール性水酸基を有するフェノール系化合物がより好ましい。このような化合物としては、例えばフェノールノボラック樹脂、クレゾールノボラック樹脂、ｔ−ブチルフェノールノボラック樹脂、ジシクロペンタジェンクレゾールノボラック樹脂、ジシクロペンタジェンフェノールノボラック樹脂、キシリレン変性フェノールノボラック樹脂、ナフトール系化合物、トリスフェノール系化合物、テトラキスフェノールノボラック樹脂、ビスフェノールＡノボラック樹脂、ポリ−ｐ−ビニルフェノール樹脂、フェノールアラルキル樹脂などが挙げられる。これらの中で、数平均分子量が４００〜１５００の範囲内のものが好ましい。これにより、半導体装置組立の際の加熱時に、半導体素子又は装置などの汚染の原因となるアウトガスを有効に低減できる。なお、硬化物の耐熱性を確保するためにも、これらのフェノール系化合物の配合量を、エポキシ樹脂のエポキシ当量と、フェノール系化合物のＯＨ当量の当量比が、０．９５〜１．０５：０．９５〜１．０５となるように調整する。
【００６６】
また、必要に応じて、硬化促進剤を使用することもできる。硬化促進剤としては、熱硬化性樹脂を硬化させるものであれば特に制限はなく、例えば、イミダゾール類、ジシアンジアミド誘導体、ジカルボン酸ジヒドラジド、トリフェニルホスフィン、テトラフェニルホスホニウムテトラフェニルボレート、２−エチル−４−メチルイミダゾール−テトラフェニルボレート、１，８−ジアザビシクロ［５．４．０］ウンデセン−７−テトラフェニルボレートなどが挙げられる。
【００６７】
好ましい（Ｂ）熱硬化性樹脂の一つであるマレイミド樹脂としては、分子内にマレイミド基を２個以上含む化合物が好ましく、下記一般式（ＶＩＩＩ）で表されるビスマレイミド樹脂、又は、下記一般式（ＩＸ）で表されるノボラック型マレイミド樹脂などが挙げられる。
【００６８】
【化９】
2014225682.tif 000010
［式中、Ｒ５は芳香族環及び／又は直鎖、分岐若しくは環状脂肪族炭化水素を含む２価の有機基を示す。］
【００６９】
【化１０】
2014225682.tif 000011
［式中、ｎは０〜２０の整数を示す。］
【００７０】
上記一般式（ＶＩＩＩ）中のＲ５は、芳香族環及び／又は直鎖、分岐若しくは環状脂肪族炭化水素を含む２価の有機基であれば特に限定されることはないが、好ましくは、ベンゼン残基、トルエン残基、キシレン残基、ナフタレン残基、直鎖、分岐、若しくは環状アルキル基、又はこれらの混合基が挙げられ、更に好ましくは下記構造の２価の有機基が挙げられる。
【００７１】
【化１１−１】
2014225682.tif 000012
【００７２】
【化１１−２】
2014225682.tif 000013
【００７３】
【化１１−３】
2014225682.tif 000014
【００７４】
【化１１−４】
2014225682.tif 000015
【００７５】
【化１１−５】
2014225682.tif 000016
【００７６】
【化１１−６】
2014225682.tif 000017
［式中、ｎは１〜１０の整数を示す。］
【００７７】
上記一般式（ＶＩＩＩ）中のＲ５としては、上記の有機基の中でも、接着剤層の硬化後の耐熱性及び高温接着力を付与できる点で、下記構造式（Ｘ）のビスマレイミド樹脂、及び／又は下記一般式（ＸＩ）のノボラック型マレイミド樹脂が好ましく用いられる。
【００７８】
【化１２】
2014225682.tif 000018
【００７９】
【化１３】
2014225682.tif 000019
［式中、ｎは０〜２０の整数を示す。］
【００８０】
上記マレイミド樹脂の硬化のために、アリル化ビスフェノールＡ、シアネートエステル化合物などを併用することができ、また、過酸化物などの触媒を使用してもよい。上記化合物及び触媒の添加量、及び添加の有無については、目的とする特性を確保できる範囲で適宜調整する。
【００８１】
好ましい（Ｂ）熱硬化性樹脂の一つであるアリルナジイミド樹脂とは、分子内にアリルナジミド基を２個以上含む化合物のことであり、下記一般式（ＸＩＩ）で示されるビスアリルナジイミド樹脂が挙げられる。
【００８２】
【化１４】
2014225682.tif 000020
［式中、Ｒ１は芳香族環及び／又は直鎖、分岐若しくは環状脂肪族炭化水素を含む２価の有機基を示す。］
【００８３】
上記の一般式（ＸＩＩ）中のＲ１は、芳香族環及び／又は直鎖、分岐若しくは環状脂肪族炭化水素を含む２価の有機基であり、好ましくは、ベンゼン残基、トルエン残基、キシレン残基、ナフタレン残基、直鎖、分岐、若しくは環状アルキル基、又はこれらの混合基が挙げられ、更に好ましくは下記構造の２価の有機基が挙げられる。
【００８４】
【化１５−１】
2014225682.tif 000021
【００８５】
【化１５−２】
2014225682.tif 000022
【００８６】
【化１５−３】
2014225682.tif 000023
【００８７】
【化１５−４】
2014225682.tif 000024
［式中、ｎは１〜１０の整数を示す。］
【００８８】
上記の一般式（ＸＩＩ）中のＲ１としては、上記の有機基の中でも、下記構造式（ＸＩＩＩ）で示される液状のヘキサメチレン型ビスアリルナジイミド、下記構造式（ＸＩＶ）で示される低融点（融点：４０℃）固体状のキシリレン型ビスアリルナジイミドが、接着剤組成物を構成する異種成分間の相溶化剤としても作用し、接着剤層のＢステージでの良好な熱時流動性を付与できる点で、また、固体状のキシリレン型ビスアリルナジイミドは、良好な熱時流動性に加えて、室温における接着剤層表面の粘着性の上昇を抑制でき、取り扱い性、及びピックアップ時のダイシングテープとの易はく離性、ダイシング後の切断面の再融着の抑制の点で、より好ましい。なお、これらのビスアリルナジイミドは１種を単独で、又は２種類以上を組み合わせて使用することができる。
【００８９】
【化１６】
2014225682.tif 000025
【００９０】
【化１７】
2014225682.tif 000026
【００９１】
なお、上記のアリルナジイミド樹脂は、無触媒下での単独硬化では、２５０℃以上の硬化温度が必要で、実用化に際しては大きな障害となっており、また、触媒を用いる系においても、強酸やオニウム塩など、電子材料においては重大な欠点となる金属腐食性の触媒しか使用できず、かつ最終硬化には２５０℃前後の温度が必要である。しかし、上記のアリルナジイミド樹脂と２官能以上のアクリレート化合物、又はメタクリレート化合物、又はマレイミド樹脂のいずれかを併用することによって、２００℃以下の低温で硬化が可能である（文献：Ａ．Ｒｅｎｎｅｒ，Ａ．Ｋｒａｍｅｒ，“Ａｌｌｙｌｎａｄｉｃ−Ｉｍｉｄｅｓ：Ａ  Ｎｅｗ  Ｃｌａｓｓ  ｏｆ  Ｈｅａｔ−Ｒｅｓｉｓｔａｎｔ  Ｔｈｅｒｍｏｓｅｔｓ”，Ｊ．Ｐｏｌｙｍ．Ｓｃｉ．，Ｐａｒｔ  Ａ  Ｐｏｌｙｍ．Ｃｈｅｍ．，２７，１３０１（１９８９））。
【００９２】
なお、上記のアクリレート化合物としては、１分子中に有するアクリル官能基の数が２個以上の化合物であれば、特に制限は無く、例えば、ペンテニルアクリレート、テトラヒドロフルフリルアクリレート、ジエチレングリコールジアクリレート、トリエチレングリコールジアクリレート、テトラエチレングリコールジアクリレート、トリメチロールプロパンジアクリレート、トリメチロールプロパントリアクリレート、１，４−ブタンジオールジアクリレート、１，６−ヘキサンジオールジアクリレート、ポリエチレングリコールジアクリレート、エチレンオキシド変性ネオペンチルグリコールアクリレート、ポリプロピレングリコールジアクリレート、フェノキシエチルアクリレート、トリシクロデカンジメチロールジアクリレート、ジトリメチロールプロパンテトラアクリレート、ペンタエリスリトールトリアクリレート、ペンタエリスリトールテトラアクリレート、ジペンタエリスリトールヘキサアクリレート、トリス（β−ヒドロキシエチル）イソシアヌレートのトリアクリレートなどが挙げられる。
【００９３】
２官能以上のメタクリレート化合物としては、１分子中に有するメタクリル官能基の数が２個以上の化合物であれば、特に制限は無く、例えば、ペンテニルメタクリレート、テトラヒドロフルフリルメタクリレート、ジエチレングリコールジメタクリレート、トリエチレングリコールジメタクリレート、テトラエチレングリコールジメタクリレート、トリメチロールプロパンジメタクリレート、トリメチロールプロパントリメタクリレート、１，４−ブタンジオールジメタクリレート、１，６−ヘキサンジオールジメタクリレート、ポリエチレングリコールジメタクリレート、エチレンオキシド変性ネオペンチルグリコールメタクリレート、ポリプロピレングリコールジメタクリレート、フェノキシエチルメタクリレート、トリシクロデカンジメチロールジメタクリレート、ジトリメチロールプロパンテトラメタクリレート、ペンタエリスリトールトリメタクリレート、ペンタエリスリトールテトラメタクリレート、ジペンタエリスリトールヘキサメタクリレート、トリス（β−ヒドロキシエチル）イソシアヌレートのトリメタクリレートなどが挙げられる。これらのアクリレート化合物又はメタクリレート化合物は１種を単独で、又は２種類以上を組み合わせて使用することができる。
【００９４】
（Ｃ）加熱により除去することが可能な溶剤としては、材料を均一に溶解又は分散できるものであれば特に制限はなく、例えば、ジメチルホルムアミド、トルエン、ベンゼン、キシレン、メチルエチルケトン、テトラヒドロフラン、エチルセロソルブ、エチルセロソルブアセテート、ジオキサン、シクロヘキサノン、酢酸エチル、及びＮ−メチル−ピロリジノンが挙げられる。
【００９５】
（Ｃ）加熱により除去することが可能な溶剤の含有量は熱可塑性樹脂の１００質量部に対して１０〜１０００質量部であることが好ましい。１０質量部以下であると、接着剤層の膜の均一性が得られなくなる場合があり、１０００質量部以上であると、厚膜の形成が困難となる場合がある。
【００９６】
接着剤組成物の粘度はＥ型粘度計を用いて２７℃で測定した場合に１０〜１００００ｍＰａ・ｓであることが好ましく、１００〜１０００ｍＰａ・ｓであることがより好ましい。これにより接着剤層の膜厚を均一かつ所定の厚さにすることが可能となる。
【００９７】
接着剤層の膜厚は１〜５μｍであることが好ましい。１μｍ以下であると、被着体への接着性が低下し、５μｍ以上であると、接着剤層付半導体チップの厚さが大きくなり、パッケージの小型化が困難となる。
【００９８】
接着剤層の３０℃におけるタック強度は、０．９８Ｎ以下であることが好ましく、０．４９Ｎ以下であることがより好ましく、０．２０Ｎ以下であることが特に好ましい。タック強度とは、接着剤層の表面において、レスカ社製のプローブタッキング試験機を用いて、ＪＩＳ  Ｚ０２３７−１９９１に記載の方法（プローブ直径：５．１ｍｍ、引き剥がし速度：１０ｍｍ／秒、接触荷重：９．８Ｐａ、接触時間：１秒）により、３０℃におけるタック強度（粘着力）を測定したときの値である。
【００９９】
タック強度が０．９８Ｎを超えると、得られる接着剤層の室温における表面の粘着性が高くなり、取扱い性が悪くなる場合があり、ダイシング時の延性による破断性の低下によってバリが残存し易くなったり、ダイシング後のダイシングシートとのはく離性が低下したり、ダイシング後の接着剤層の切断面の再融着などによるピックアップ性の低下を招くなどの問題が生じる場合がある。なお、本明細書において、室温とは、５〜３０℃である。
【０１００】
接着剤組成物は、更に（Ｄ）着色剤を含有することが好ましい。着色剤は顔料でも染料でもよく、これらを混合したものでもよい。着色剤を含有することにより、厚さの薄い接着剤層を容易に見分けることが可能となり、また、ボイドなどの不良部分の確認が容易となり、作業性が向上する。
【０１０１】
着色剤は耐熱性があるものが好ましく、キナクリドン系、ペリレン系、アンスラキノン系、ジケトピロロピロール系などの顔料が好ましい。また、フタロシアニン系やアゾ系などの染料も好ましい。
【０１０２】
着色剤の含有量は（Ａ）熱可塑性樹脂１００質量部に対して、０．００１〜１００質量部であることが好ましく、０．０１から１０質量部が更に好ましく、０．０５から５質量部が最も好ましい。０．００１質量部以下であると、着色が不十分となり、見分けが難しくなる。また、１００質量部以上であると、接着剤層の接着性が低下する場合がある。
【０１０３】
接着剤組成物は、無機フィラーを含有してもよい。無機フィラーとしては、アルミナ、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、結晶性シリカ、非晶性シリカ、窒化ホウ素、チタニア、ガラス、酸化鉄、セラミックなどのフィラーが使用できる。これらの無機フィラーは１種を単独で、又は２種類以上を組み合わせて使用することができる。これらの中でもシリカは、高い接着力が得られ、かつ金属腐食を起こす原因となる不純物を少なくできるため、半導体装置の信頼性を向上できるので好ましい。また使用する無機フィラーの形状は球状であることが、後述するように接着剤層の厚さ方向の熱流動性と高い接着力の点で好ましい。球状とは、真球状、円粒状、楕円状などの形状も含む。
【０１０４】
無機フィラーの含有量は、付与する特性や機能に応じて決められるが、（Ａ）熱可塑性樹脂を１００質量部とした場合、無機フィラーの質量部が１〜１０００質量部であることが好ましく、５〜１００質量部であることがより好ましく、５〜５０質量部であることが更に好ましい。無機フィラーを適度に増量することにより、接着剤層の表面低粘着化、及び高弾性率化が図れ、ダイシング性（ダイサー刃による切断性）、ピックアップ性（ダイシングテープとの易はく離性）、ワイヤボンディング性（超音波効率）、熱時の接着強度を有効に向上できる。無機フィラーを必要以上に増量すると、被着体との界面接着性、及び熱時流動性が損なわれ、耐リフロー性を含む信頼性の低下を招くため、無機フィラーの使用量は上記の範囲内に収めることが好ましい。求められる特性のバランスをとるべく、最適な無機フィラーの含有量を決定する。無機フィラーを用いた場合の混合・混練は、通常の攪拌機、らいかい機、三本ロール、ボールミルなどの分散機を、適宜組み合わせて行うことができる。
【０１０５】
上記の無機フィラーは、最大粒径が５．０μｍ以下であることが好ましく、１．０μｍ以下であることがより好ましい。最小粒径の下限値は特に設けないが、０．００１μｍ以上であることが好ましい。粒径が０．００１μｍ未満であると、樹脂との界面積が増大し、樹脂ワニスへの分散性が低下する他、熱時溶融粘度の上昇による熱時流動性の低下を招く場合があり、粒径が５．０μｍを超えると、高い接着力が得られなくなったり、接着剤層の表面が粗くなり、成膜性が損なわれる場合がある。
【０１０６】
上記の無機フィラーは、最大粒径が５．０μｍ以下の範囲で少なくとも２つの粒度分布を有し、各粒度分布の頻度がピークとなる粒径の差が１μｍ以上であることが好ましく、２μｍ以上であることがより好ましい。このように、粒度分布の異なる大小無機フィラーを併用することによって、接着層中の無機フィラーの充填密度が高まり、加熱後の表面タックの低減、ダイシング時の切断性向上、ダイシング後の切断面再融着抑制などの効果が得られる。また、粒径の異なるフィラーを併用することによって、フィラー充填量の増大による加熱後での熱時溶融粘度の上昇を有効に抑制できる。すなわち、熱圧着によって樹脂が流動状態にあるときに、接着剤層の厚さ方向への応力伝達効果が大きくなると考えられる。
【０１０７】
以上の設計によって、フィラー配合系では通常相反関係にある低粘着性と熱時流動性を有効に両立できる。この設計は、フィラーの充填密度を高める効果もあり、ダイシング後の接着剤層の切断面において、見かけの樹脂の占有面積を低減できるため、ダイシング後の切断面再融着の抑制効果が得られる。また、異なる粒径を有するフィラーを併用することによってフィラーの充填密度が高まることと、異粒径フィラー混在による形状因子の相乗効果によって、ダイシング時のダイシングブレードに対して、フィラーが研磨剤的に作用し、ダイシング時の接着剤層の切断面に対する研磨効率が向上すると考えられる。上述した各粒度分布の頻度がピークとなる粒径同士の差が１μｍ未満であると、これらの効果を得にくくなる場合がある。
【０１０８】
無機フィラーに２つの粒度分布を持たせる方法として、２つの粒度分布を有するように設計された単一の無機フィラーを用いる他、平均粒径の異なる２種の無機フィラーを併用する方法がある。この場合、各フィラーの平均粒径の差が１μｍ以上であることが好ましい。また、２種の無機フィラーを併用する際には、一方のフィラーの平均粒径が０．０１〜２．０μｍ、もう一方のフィラーの平均粒径が２．０〜１０．０μｍであることが好ましく、双方の平均粒径の差が１μｍ以上となるようにフィラーを選択し、組み合わせる。フィラーの平均粒径が０．０１μｍ未満、又は１０．０μｍを超えると、それぞれ上述と同様の理由で好ましくない場合がある。
【０１０９】
平均粒径の異なる２種のフィラーを併用する場合は、平均粒径の小さいフィラーの比率がフィラー全体に対して１０〜７０重量％、平均粒径の大きいフィラーの比率がフィラー全体に対して３０〜９０重量％の範囲で調整することによって、上述の効果を有効に確保できる。なお、上記フィラーの粒径又は平均粒径とは、粒度分布測定時に得られる値である。接着剤層に充填された無機フィラーの粒度分布、粒径、及び平均粒径は、接着剤組成物を６００℃のオーブンで２時間加熱し、樹脂成分を分解、揮発させ、残った無機フィラーをＳＥＭで観察、又はその粒度分布測定から算出するなどの方法で見積もることができる。
【０１１０】
接着剤組成物には、異種材料間の界面結合を良くするために、各種カップリング剤を添加することもできる。カップリング剤としては、例えば、シラン系、チタン系、アルミニウム系などが挙げられ、これらの中でも効果が高い点で、シラン系カップリング剤が好ましい。カップリング剤の含有量は、その効果や耐熱性及びコストの面から、（Ａ）熱可塑性樹脂１００重量部に対して、０．０１〜２０重量部とすることが好ましい。
【０１１１】
接着剤組成物には、イオン性不純物を吸着して、吸湿時の絶縁信頼性を良くするために、イオン捕捉剤を更に添加することもできる。イオン捕捉剤としては、特に制限はなく、例えば、トリアジンチオール化合物、ビスフェノール系還元剤などの、銅がイオン化して溶け出すのを防止するため銅害防止剤として知られる化合物、ジルコニウム系、アンチモンビスマス系マグネシウムアルミニウム化合物などの無機イオン吸着剤などが挙げられる。上記イオン捕捉剤の含有量は、添加による効果や耐熱性、コストなどの点から、（Ａ）熱可塑性樹脂１００重量部に対して、０．０１〜１０重量部とすることが好ましい。
【０１１２】
接着剤組成物には、適宜、軟化剤、老化防止剤、着色剤、難燃剤、テルペン系樹脂などの粘着付与剤、熱可塑系高分子成分を添加してもよい。これにより接着性向上や、硬化時の応力緩和性を付与することができる。熱可塑系高分子成分としては、ポリビニルブチラール樹脂、ポリビニルホルマール樹脂、ポリエステル樹脂、ポリアミド樹脂、ポリイミド樹脂、キシレン樹脂、フェノキシ樹脂、ポリウレタン樹脂、尿素樹脂、アクリルゴムなどが挙げられる。これら高分子成分は、分子量が５０００〜５０００００のものが好ましい。
【産業上の利用可能性】
【０１１３】
本発明により、厚さの薄い接着剤層付半導体チップの製造方法、及びこの製造方法により得られる接着剤層付半導体チップを有する半導体装置が提供される。
【符号の説明】
【０１１４】
１０…半導体ウェハ、１２…回路面、１４…回路裏面、１６，１６ａ，１６ｂ…半導体チップ、２０…バックグラインドテープ、３０…バックグラインダ、４０，４０ａ，４０ｂ…接着剤層、５０…接着剤層付半導体ウェハ、６０…ダイシングテープ、７０，７０ａ，７０ｂ…接着剤層付半導体チップ、８０…ワイヤ、９０…端子、１００…支持部材、１１０…封止剤。
【図１】
2014225682.tif 000027
【図２】
2014225682.tif 000028
【図３】
2014225682.tif 000029
【図４】
2014225682.tif 000030
【図５】
2014225682.tif 000031
【図６】
2014225682.tif 000032